(57)【要約】  本発明では、ニッケルまたはニッケルを主成分とする金属からなるカップの凹部に、母材金属とカーボンとをカーボンが８０体積％以下になるように混合して圧粉または焼結して成形した中芯を収容した後、冷間加工して中心電極及び接地電極の少なくとも一方を製造する。このような電極は、外皮と中芯との熱膨張係数差が小さく、熱伝導が良好で熱引きが良くなり、耐久性に優れるスパークプラグが得られる。
2012039228.tif 000002
【特許請求の範囲】
【請求項１】
スパークプラグの中心電極及び接地電極の少なくとも一方となる電極であって、
母材金属にカーボンを８０体積％以下になる量分散させた複合材からなる中芯の少なくとも一部が、ニッケルまたはニッケルを主成分とする金属からなる外皮で包囲されていることを特徴とするスパークプラグの電極。
【請求項２】
前記母材金属が銅、鉄、ニッケル、または、銅、鉄、ニッケルの少なくとも一種を主成分とする金属から選ばれることを特徴とする請求項１記載のスパークプラグの電極。
【請求項３】
前記複合材におけるカーボンの含有量が、１０体積％以上８０体積％以下であることを特徴とする請求項１または２記載のスパークプラグの電極。
【請求項４】
前記複合材におけるカーボンの含有量が、１５体積％以上７０体積％以下であり、かつ、
前記複合材の熱膨張率が５×１０−６／Ｋ以上１４×１０−６／Ｋ以下であることを特徴とする請求項１〜３の何れか１項に記載のスパークプラグの電極。
【請求項５】
前記カーボンが、カーボン粉末、カーボン繊維及びカーボンナノチューブから選ばれる少なくとも１種であることを特徴とする請求項１〜４の何れか１項に記載のスパークプラグの電極。
【請求項６】
前記カーボン粉末の平均粒径が２μｍ以上２００μｍ以下であることを特徴とする請求項５記載のスパークプラグの電極。
【請求項７】
前記カーボン繊維の平均繊維長が２μｍ以上２０００μｍ以下であることを特徴とする請求項５記載のスパークプラグの電極。
【請求項８】
前記カーボンナノチューブの長径部の平均長さが０．１μｍ以上２０００μｍ以下であることを特徴とする請求項５記載のスパークプラグの電極。
【請求項９】
軸線方向に延びる軸孔を有する絶縁体と、
前記軸孔に保持される中心電極と、
前記絶縁体の外周に設けられた主体金具と、
基端部が前記主体金具に接合され、自身の先端部と前記中心電極の先端部との間に間隙を形成する接地電極とを備えたスパークプラグであって、
前記中心電極及び前記接地電極の少なくとも一方が、請求項１〜８の何れか１項に記載の電極であることを特徴とするスパークプラグ。
【請求項１０】
軸線方向に延びる軸孔を有する絶縁体と、
前記軸孔の前記軸線方向先端側に保持される中心電極と、
前記絶縁体の外周に設けられた主体金具と、
基端部が前記主体金具に接合され、その先端部と前記中心電極の先端部との間に間隙を形成する接地電極とを備えたスパークプラグの製造方法であって、
前記中心電極又は前記接地電極の少なくとも一方を製造する工程において、ニッケルまたはニッケルを主成分とする金属からなるカップの凹部に、母材金属とカーボンとをカーボンが８０体積％以下になるように混合して圧粉または焼結して成形した中芯を収容した後、冷間加工して前記中心電極または前記接地電極を製造することを特徴とするスパークプラグの製造方法。
【請求項１１】
軸線方向に延びる軸孔を有する絶縁体と、
前記軸孔の前記軸線方向先端側に保持される中心電極と、
前記絶縁体の外周に設けられた主体金具と、
基端部が前記主体金具に接合され、その先端部と前記中心電極の先端部との間に間隙を形成する接地電極とを備えたスパークプラグの製造方法であって、
前記中心電極又は前記接地電極の少なくとも一方を製造する工程において、カーボンの仮焼結体を作製し、前記カーボンの仮焼結体に母材金属の溶融物を含浸させてカーボンが８０体積％以下になる中芯を成形し、ニッケルまたはニッケルを主成分とする金属からなるカップの凹部に前記中芯を収容した後、冷間加工により前記中心電極または前記接地電極を製造することを特徴とするスパークプラグの製造方法。
【請求項１２】
スパークプラグの中心電極及び接地電極の少なくとも一方を製造する方法であって、
ニッケルまたはニッケルを主成分とする金属からなるカップの凹部に、母材金属とカーボンとをカーボンが８０体積％以下になるように混合して圧粉または焼結した中芯を収容した後、所定形状に冷間加工することを特徴とするスパークプラグの電極の製造方法。
【請求項１３】
スパークプラグの中心電極及び接地電極の少なくとも一方を製造する方法であって、
カーボンの仮焼結体を作製し、前記カーボンの仮焼結体に母材金属の溶融物を含浸させてカーボンが８０体積％以下になる中芯を成形し、ニッケルまたはニッケルを主成分とする金属からなるカップの凹部に前記中芯を収容した後、所定形状に冷間加工することを特徴とするスパークプラグの電極の製造方法。
【発明の詳細な説明】
【技術分野】
【０００１】
本発明は、スパークプラグの電極及びその製造方法、並びにスパークプラグ及びスパークプラグの製造方法に関する。
【背景技術】
【０００２】
内燃機関のスパークプラグの中心電極や接地電極は、内燃機関の高性能化に伴ってより高温で使用される傾向にあるが、燃焼による熱が蓄積すると電極材料が劣化するため、熱伝導性を高めて熱引きを良くすることが必要になる。そこで、耐食性に優れるニッケル合金を外皮とし、ニッケル合金よりも熱伝導度の高い金属を中芯とする電極を用いることが提案されている〈例えば、特許文献１〉。
【先行技術文献】
【特許文献】
【０００３】
【特許文献１】日本国特開平５−３４３１５７号公報
【発明の概要】
【発明が解決しようとする課題】
【０００４】
中芯材料としては熱伝導度が高いことから銅が好ましいが、外皮であるニッケル合金との熱膨張係数差が大きく、熱応力により外皮と中芯との界面に隙間が生じるようになる。外皮と中芯との界面の隙間を防ぐためには両者の熱膨張係数差を小さくすればよいが、外皮のニッケル合金は耐食性を担うため組成の大きな変更は望めず、中芯の銅に他の金属を加えて合金化して熱膨張係数を小さくすることが考えられる。しかし、合金化により、銅単独の場合よりも熱伝導度が低下して好ましくない。【０００５】
また、中芯の熱膨張係数を下げるには、セラミック粉体を分散させることも考えられるが、熱伝導度の低下に加えて、セラミック自身の硬度が高いことから切削治具や切断治具、成形金型等の加工用治具の寿命が短くなるという不具合を招く。【０００６】
また、中芯材料として、ニッケル合金に熱膨張係数が近く、また銅よりも安価であることからニッケルや鉄等を用いることも考えられるが、熱伝導度の面でＣｕには及ばない。【０００７】
そこで本発明は、ニッケル合金の外皮と、中芯とで構成されるスパークブラグの電極において、外皮と中芯との熱膨張係数差を小さくし、かつ、熱伝導度を良好に維持することを目的とする。また、前記の電極を有し、耐久性に優れるスパークプラグを提供することを目的とする。
【課題を解決するための手段】
【０００８】
上記の目的を達成するために本発明は、下記を提供する。
（１）スパークプラグの中心電極及び接地電極の少なくとも一方となる電極であって、
母材金属にカーボンを８０体積％以下になる量分散させた複合材からなる中芯の少なくとも一部が、ニッケルまたはニッケルを主成分とする金属からなる外皮で包囲されていることを特徴とするスパークプラグの電極。
（２）前記母材金属が銅、鉄、ニッケル、または、銅、鉄、ニッケルの少なくとも一種を主成分とする合金から選ばれることを特徴とする上記（１）記載のスパークプラグの電極。
（３）前記複合材におけるカーボンの含有量が、１０体積％以上８０体積％以下であることを特徴とする上記（１）または（２）記載のスパークプラグの電極。
（４）前記複合材におけるカーボンの含有量が、１５体積％以上７０体積％以下であり、かつ、前記複合材の熱膨張率が５×１０−６／Ｋ以上１４×１０−６／Ｋ以下であることを特徴とする上記（１）〜（３）の何れか１項に記載のスパークプラグの電極。
（５）前記カーボンが、カーボン粉末、カーボン繊維及びカーボンナノチューブから選ばれる少なくとも１種であることを特徴とする上記（１）〜（４）の何れか１項に記載のスパークプラグの電極。
（６）前記カーボン粉末の平均粒径が２μｍ以上２００μｍ以下であることを特徴とする上記（５）記載のスパークプラグの電極。
（７）前記カーボン繊維の平均繊維長が２μｍ以上２０００μｍ以下であることを特徴とする上記（５）記載のスパークプラグの電極。
（８）前記カーボンナノチューブの長径部の平均長さが０．１μｍ以上２０００μｍ以下であることを特徴とする上記（５）記載のスパークプラグの電極。
（９）軸線方向に延びる軸孔を有する絶縁体と、
前記軸孔に保持される中心電極と、
前記絶縁体の外周に設けられた主体金具と、
基端部が前記主体金具に接合され、自身の先端部と前記中心電極の先端部との間に間隙を形成する接地電極とを備えたスパークプラグであって、
前記中心電極及び前記接地電極の少なくとも一方が、請求項１〜８の何れか１項に記載の電極であることを特徴とするスパークプラグ。
（１０）軸線方向に延びる軸孔を有する絶縁体と、
前記軸孔の前記軸線方向先端側に保持される中心電極と、
前記絶縁体の外周に設けられた主体金具と、
基端部が前記主体金具に接合され、その先端部と前記中心電極の先端部との間に間隙を形成する接地電極とを備えたスパークプラグの製造方法であって、
前記中心電極又は前記接地電極の少なくとも一方を製造する工程において、ニッケルまたはニッケルを主成分とする金属からなるカップの凹部に、母材金属とカーボンとをカーボンが８０体積％以下になるように混合して圧粉または焼結して成形した中芯を収容した後、冷間加工して前記中心電極または前記接地電極を製造することを特徴とするスパークプラグの製造方法。
（１１）軸線方向に延びる軸孔を有する絶縁体と、
前記軸孔の前記軸線方向先端側に保持される中心電極と、
前記絶縁体の外周に設けられた主体金具と、
基端部が前記主体金具に接合され、その先端部と前記中心電極の先端部との間に間隙を形成する接地電極とを備えたスパークプラグの製造方法であって、
前記中心電極又は前記接地電極の少なくとも一方を製造する工程において、カーボンの仮焼結体を作製し、前記カーボンの仮焼結体に母材金属の溶融物を含浸させてカーボンが８０体積％以下になる中芯を成形し、ニッケルまたはニッケルを主成分とする金属からなるカップの凹部に前記中芯を収容した後、冷間加工により前記中心電極または前記接地電極を製造することを特徴とするスパークプラグの製造方法。
（１２）スパークプラグの中心電極及び接地電極の少なくとも一方を製造する方法であって、
ニッケルまたはニッケルを主成分とする金属からなるカップの凹部に、母材金属とカーボンとをカーボンが８０体積％以下になるように混合して圧粉または焼結した中芯を収容した後、所定形状に冷間加工することを特徴とするスパークプラグの電極の製造方法。
（１３）スパークプラグの中心電極及び接地電極の少なくとも一方を製造する方法であって、
カーボンの仮焼結体を作製し、前記カーボンの仮焼結体に母材金属の溶融物を含浸させてカーボンが８０体積％以下になる中芯を成形し、ニッケルまたはニッケルを主成分とする金属からなるカップの凹部に前記中芯を収容した後、所定形状に冷間加工することを特徴とするスパークプラグの電極の製造方法。
【発明の効果】
【０００９】
本発明のスパークプラグの電極は、ニッケル合金の外皮と、中芯との熱膨張係数差が小さく、外皮と中芯との界面に隙間が生じることを防ぐことができる。しかも、中芯材料として、銅に比べても数倍高い熱伝度を持つカーボンを母材金属に分散させた複合材を用いたため、熱引きが良くなり耐久性に優れたものとなる。更には、加工性も良好で、加工用治具への負担も少なくなる。【００１０】
また、本発明のスパークプラグは、電極の熱引きが良く、耐久性に優れたもののとなる。
【図面の簡単な説明】
【００１１】
【図１】スパークプラグの一例を示す断面図である。
【図２】図２（ａ）と図２（ｂ）は、中心電極を製造する際のワークの製造工程を示す図である。
【図３】図３（ａ）〜図３（ｃ）は、中心電極を製造する際のワークの押出工程を示す半断面図である。
【図４】接地電極の他の例を、軸線に直交する断面で示す模式図である。
【発明を実施するための形態】
【００１２】
以下、本発明に関して、中心電極の製造方法を例示して説明する。
【００１３】
図１はスパークプラグの一例を示す断面図である。図示されるように、スパ−クプラグ１は、軸孔３の先端側に鍔部を具えた中心電極４を保持し、軸孔３の後端には、端子電極６と共に、導電性ガラスシ−ル材７を挟んで抵抗体８をこの軸孔３内において内封、保持してなる絶縁体２と、この絶縁体２を段座１２にパッキン１３を介して固持すると共に、ネジ部１０の先端には絶縁体２に保持される中心電極４の先端と対向する位置に接地電極１１を配置してなる主体金具９から構成されている。
【００１４】
本発明では、中心電極４を、母材金属にカーボンを分散させてなる中芯１４を、ニッケル合金からなる外皮１５で包囲した構成とする。
【００１５】
外皮材料のニッケル合金には制限はなく、インコネル（スペシャルメタルズ社（Ｓｐｅｃｉａｌ  Ｍｅｔａｌｓ  Ｃｏｒｐｏｒａｔｉｏｎ）の登録商標名）系であっても良いし、高Ｎｉ系（Ｎｉ≧９６％）の材料であっても良い。
【００１６】
中芯材料は、母材金属にカーボンを分散させた複合材である。例えば、カーボンナノチューブの熱伝導度は、室温で３０００〜５５００W・ｍ−１・Ｋ−１とされており、銅の３９８W・ｍ−１・Ｋ−１に比べても格段の良熱伝導物質である。また、カーボンの熱膨張係数は例えば１．５〜２×１０−６／Ｋと低く、中芯全体としての熱膨張係数を下げて外皮材料であるニッケル合金との熱膨張係数差を小さくすることができる。
【００１７】
また、カーボンの形態としては、上記のカーボンナノチューブの他、カーボン粉末やカーボン繊維を用いることができる。中でも、分散性や加工性を考慮すると、カーボンナノチューブでは長径部の平均長さが０．１μｍ以上２０００μｍ以下、特に２μｍ以上３００μｍ以下であることがこのましく、カーボン粉末では平均粒径が２μｍ以上２００μｍ以下、特に７μｍ以上５０μｍ以下であることが好ましく、カーボン繊維では平均繊維長が２μｍ以上２０００μｍ以下、特に２μｍ以上３００μｍ以下であることが好ましい。何れも、下限よりも小さいと、複合材の母材金属とカーボンとの界面面積が増えることになり複合材を分断して延性が低下する、もしくは強度上昇効果が得られ難くなり、結果、電極に加工した後に内部に空孔が生じてしまう。カーボンナノチューブにおける下限値が粒や繊維より小さい理由は、カーボンナノチューブはチュ−ブ形状をしているため複合材母材金属との密着強度が高くなり（アンカー効果）、空孔が生じにくいためである。また、上限より大きくなると、複合材における理論密度が小さくなり、電極に加工した後に内部に空孔が残存してしまう傾向があり、更にその空孔が多くなると加工性が悪くなる。
【００１８】
母材金属には、熱伝導度が高い銅が好ましいが、銅よりも安価であるニッケル及び鉄を用いることもできる。ニッケル及び鉄は、外皮材料であるニッケル合金との熱膨張係数差が小さいという利点がある一方で、銅よりも熱伝導度が低いという問題があるが、熱伝導性に優れるカーボンを分散させることにより中芯全体としての熱伝導度が高まる。尚、母材金属は、銅、ニッケル及び鉄をそれぞれ単独で使用してもよく、これらを混合使用することもできる。更には、銅、ニッケル及び鉄は、これらを主成分（即ち、最も多く含む）とする合金であってもよく、合金成分としてはクロムやジルコニア、ケイ素等が挙げられる。
【００１９】
複合材におけるカーボンの含有量は、８０体積％以下、好ましくは１０体積％以上８０体積％以下、特に１５体積％以上７０体積％以下とすることが好ましく、外皮材料であるニッケル合金との熱膨張係数差や、熱伝導度を考慮して、母材金属及びカーボンの種類に応じて適宜選択される。尚、複合材における熱膨張率は、５×１０−６／Ｋ以上１４×１０−６／Ｋ以下が好ましく、特に７×１０−６／Ｋ以上１４×１０−６／Ｋ以下が好ましい。
【００２０】
尚、複合材のカーボン含有量及び熱膨張率は、下記の方法で測定することができる。
（１）カーボン含有量
複合体の体積と重量を測り、硫酸等の酸性溶液に浸漬して母材金属（例えば銅）のみを溶かし出す。残った残渣はカーボンであり、その重量から母材金属の重量が算出される。この母材金属の重量と密度（例えば銅では８．９３ｇ／ｃｍ３）から母材金属の体積が算出され、元の複合材の体積との比からカーボン含有量を算出する。ここで、金属母材が合金である場合は、その組成を定量分析し、別途、同組成合金を作製（例えば、アーク溶解）の上、測定した密度を用いても良い。
（２）熱膨張率
不活性ガス中、２００℃までの加熱下、引張荷重法で測定する。
【００２１】
複合材を作製するには、例えば、母材金属の粉末と、カーボンとを、上記比率となるように乾式で混合し、圧粉または焼結すればよい。圧粉条件としては、１００ＭＰａ以上のプレスが適当である。また、焼結条件としては、母材金属の融点以下で行う必要があり、常圧の場合、その母材融点の９０％が目安となる。尚、焼結の際に加圧（ＨＩＰ：例えば１０００気圧９００℃やホットプレス）するのであれば、焼結温度は低く設定することが出来る。
【００２２】
あるいは、カーボンの仮焼結体を作製しておき、仮焼結体を母材金属の溶融物に浸漬して仮焼結体に母材金属を含浸させてもよい。
【００２３】
中心電極４を製造するには、まず、図２（ａ）に示すように、外皮１５となるニッケル合金からなるカップ１５ａの孔部１６に、中芯１４となる複合材からなる筒体１４ａを収容する。尚、カップ１５ａの孔部１６の孔底１７は、図示のように所定の頂角θで扇状に広がっていてもよく、平坦に形成されていてもよい。そして、カップ１５ａに筒体１４ａを収容し、筒体１４ａを上部から押圧することにより、図２（ｂ）に示すようにカップ１５ａと筒体１４ａとが一体化したワーク２０が形成される。
【００２４】
次いで、図３（ａ）に示すように、ワーク２０をダイス３０の挿入部３１に挿入し、上部からパンチ３２で押圧して押出し、所定寸法の小径部２１を形成する。そして、図３（ｂ）に示すように、後端部２２を切断した後、残った小径部２１を更に押出成形を行い、最終的に図３（ｃ）に示すように、先端側に小径部２１よりも小径の細径部２３を有し、後端に絶縁体２の軸孔３の段座１２に係止するように鍔状に突出した係止部４１が形成された中心電極４を製作する。この中心電極４は、ニッケル合金からなる外皮１５と、複合材からなる中芯１４とを有する。また、これらの押出成形は、冷間で行うことができる。
【００２５】
上記の押出成形により、図２（ｂ）に示したワーク２０は軸線方向に延伸し、それに伴い筒体１４ａも延伸する。従って、筒体１４ａを形成する複合材も、当初の状態、即ち母材金属粉末とカーボンとの圧粉体や焼結体、あるいはカーボンの焼結体に母材金属を含浸させたものにおいて、連結しているカーボン同士が分離して母材金属中に分散するようになる。
【００２６】
上記は中心電極４を例に説明したが、接地電極１１を同様のニッケル合金を外皮１５とし、複合材を中芯１４とする構成とすることもでき、その場合は、ニッケル合金からなるカップ１５ａに複合材からなる筒体１４ａを収容したワーク２０を棒状に押出し、中心電極４の先端と対向するように湾曲させればよい。
【００２７】
また、接地電極１１は、図４に軸線と直交する断面図で示すように、複合材からなる中芯１４と、ニッケル合金からなる外皮１５との２層構造に、更に軸線の中心に純Ｎｉからなる中心材１８を配置した３層構造とすることもできる。純Ｎｉは接地電極１１の変形防止の役割を果たし、スパークプラグ製造工程時の接地電極の曲がりや、エンジン搭載後の接地電極起き上がり防止になる。このような３層構造とするには、図２（ｂ）に示したワーク２０において、純Ｎｉを軸心とし、その周囲に複合材を配置した筒体を作製し、この筒体をカップ１５ａの孔部１６に収容すればよい、
【実施例】
【００２８】
以下、実施例及び比較例を挙げて本発明を更に説明するが、本発明はこれにより何ら制限されるものではない。【００２９】
（試験１）
表１に示す母材金属及びカーボン（粉末、繊維）を用い、カーボン含有量（体積％）を変えて複合材を作製した。各複合材について、上記（１）カーボン含有量及び（２）熱膨張率の各測定方法に従い、それぞれの値を測定した。結果を表１に併記する。【００３０】
また、図２（ａ）と図２（ｂ）に示すように、クロムを２０質量％、アルミニウムを１．５質量％及び鉄を１５質量％含み、残部ニッケルからなるニッケル合金からなるカップに、各複合材を収容してワークを作製し、中心電極及び接地電極に押出成形した。そして、作製した中心電極及び接地電極を、その軸線に沿って切断し、切断面を研磨して金属顕微鏡にて断面観察を行い、外皮と中芯との境界に隙間や中芯にボイドが発生していないかを調べた。結果を表１に併記するが、表中の「極大ボイド」とは直径１００μｍ以上、「微小ボイド」とは直径１００μｍ未満を示しており、「微小隙間」とは長さ１００μｍ未満、「極大隙間」とは長さ１００μｍ以上を示す。【００３１】
また、作製した中心電極及び接地電極を用いてスパークプラグ試験体を作製し、２０００ｃｃのエンジンに装着した。そして、エンジンを５０００ｒｐｍで１分間保持した後、アイドリングを１分間保持する１サイクルを２５０時間繰り返して冷熱サイクル試験を行った。試験後にスパークプラグをエンジンから取り外し、中心電極と接地電極とのギャップを投影機にて測定し、当初のギャップからの増加量を求めた。【００３２】
また、総合評価については、ボイドや界面隙間が発生しない場合に「◎」、微小ボイドや微小隙間が見られるもののギャップ増加量が１４０μｍ以下の場合に「〇」、微小ボイドまたは極小間隙は発生するものの、ギャップ増加量が１４０μｍを超え２００μｍ未満の場合に「△」、ギャップ増加量が２００μｍ以上、もしくは極大ボイドまたは極大間隙が発生している場合に「×」とした。上記の結果を表１に併記する。【００３３】
【表１】
2012039228.tif 000003
【００３４】
表１に示すように、カーボン含有量が１０体積％以上８０体積％以下である複合材を中芯に用いることにより、電極の熱引きが良くなったことに由来して消耗量が少なく、ギャップの増加が少ない。また、中芯にボイドが発生したり、外皮と中芯との界面に隙間が発生することも抑えられている。これに対し、カーボンの含有量が１０体積％未満では、母材金属に銅を用いた場合でもギャップが増加し、ボイドや隙間の発生も見られる。また、カーボンの含有量が８０体積％を超える場合もギャップが増加し、ボイドや隙間も発生しており、特にカーボンの含有量が８５体積％になると電極への加工が困難であった。そのため、カーボンの含有量が８５体積％の複合体については、ギャップ測定及び切断面の観察を行っていない。【００３５】
（試験２）
表２に示すように、母材金属と、平均粒径の異なるカーボン粉末または平均繊維長が異なるカーボン繊維とを用い、カーボン含有量が４０体積％になるようにして複合体を作製した。各複合材についてその理論密度を求め、実際の密度との比（理論密度比）を表２に併記する。【００３６】
また、試験１と同様にして、ニッケル合金からなるカップに各複合材を収容し、中心電極及び接地電極に加工した。その際、電極への加工性を評価し、結果を表２に示す。評価は、作製した中心電極及び接地電極を、その軸線に沿って切断し、切断面を研磨して金属顕微鏡にて断面観察を行い、ニッケル電極（外皮）先端からの複合材位置が狙い４ｍｍに対し４．５ｍｍ以内の場合に「◎」、５ｍｍ以内の場合に「〇」、５．５ｍｍ以内の場合に「△」、５．５ｍｍ超えの場合に「×」を付した。【００３７】
更に、試験１と同様に切断面を金属顕微鏡で観察して、中芯のボイドの有無を調べた。そして、表２にボイドが発生してない場合に「〇」を付し、ボイドが発生している場合は直径３０μｍ未満を「微小」、３０〜５０μｍを「小」、５０μｍ超を「大」とした。【００３８】
【表２】
2012039228.tif 000004
【００３９】
表２に示すように、カーボンサイズが大きくなるのに従って理論密度比が小さくなり、加工性も低下し、大きなボイドも発生しやすくなる。特に、カーボン粉末では平均粒径が２００μｍ超、カーボン繊維では平均繊維長が２０００μｍ超になると顕著になる。【００４０】
本発明を詳細にまた特定の実施態様を参照して説明したが、本発明の精神と範囲を逸脱することなく様々な変更や修正を加えることができることは当業者にとって明らかである。【００４１】
本出願は、２０１０年９月２４日出願の日本特許出願（特願２０１０−２１３８３０）に基づくものであり、その内容はここに参照として取り込まれる。
【産業上の利用可能性】
【００４２】
本発明によれば、中心電極や接地電極において、外皮と中芯との熱膨張係数差が小さく、熱伝導が良好で熱引きが良くなり、耐久性に優れるスパークプラグが得られる。
【符号の説明】
【００４３】
１  スパ−クプラグ
２  絶縁体
３  軸孔
４  中心電極
６  端子電極
７  導電性ガラスシ−ル材
８  抵抗体
９  主体金具
１０  ネジ部
１１  接地電極
１２  段座
１３  パッキン
１４  中芯
１５  外皮
１４ａ  筒体
１５ａ  カップ
２０  ワーク
【図１】
2012039228.tif 000005
【図２】
2012039228.tif 000006
【図３】
2012039228.tif 000007
【図４】
2012039228.tif 000008
【国際調査報告】
2012039228.tif 000009
2012039228.tif 000010